(57)【特許請求の範囲】
【請求項１】
（ａ）支持体、（ｂ）粘着剤層、および（ｃ）剥離ライナー、が順次積層された貼付剤であって、（ｂ）の該粘着剤層には、経皮吸収性薬剤としてツロブテロールを含有し、該粘着剤が、アセトアセトキシアルキル（メタ）アクリレートと、アセトアセトキシアルキル（メタ）アクリレートと共重合可能な１種または２種以上のビニルモノマーとの共重合体であるアクリル系感圧性粘着剤であることを特徴とするツロブテロール貼付剤。
【請求項２】
粘着剤層中に、さらに可塑剤を含有する請求項１に記載されたツロブテロール貼付剤。
【請求項３】
アセトアセトキシアルキル（メタ）アクリレートが、２−アセトアセトキシエチルメタクリレートまたは２−アセトアセトキシエチルアクリレートであることを特徴とする請求項１または２に記載されたツロブテロール貼付剤。
【請求項４】
ビニルモノマーが、２−エチルヘキシルアクリレート、メチルメタクリレート、ジアセトンアクリルアミド、ブチルアクリレート、エチレングリコールジメタクリレート、エチレングリコールジアクリレート、ジエチレングリコールジメタクリレート、トリエチレングリコールジメタクリレート、テトラエチレングリコールジメタクリレート、ヘキサエチレングリコールジメタクリレート、およびアクリルアミドからなる群から選ばれる１種または２種以上のアクリル系ビニルモノマーであることを特徴とする請求項１〜３のいずれか１項に記載されたツロブテロール貼付剤。
【請求項５】
可塑剤が、炭素数６〜１８の脂肪酸エステル類、炭素数６〜１０の二塩基酸のエステル類、炭素数１０〜１８の高級アルコール類、および室温で液体の油脂類からなる群から選ばれる１種または２種以上の親油性油状物であることを特徴とする請求項２〜４のいずれか１項に記載されたツロブテロール貼付剤。
【請求項６】
可塑剤が、ミリスチン酸イソプロピル、セバシン酸ジエチル、パルミチン酸イソプロピル、中鎖脂肪酸トリグリセリド、およびヘキシルデカノールからなる群から選ばれる１種または２種以上の可塑剤からなることを特徴とする請求項５に記載されたツロブテロール含有貼付剤。
【請求項７】
可塑剤がミリスチン酸イソプロピルであることを特徴とする請求項６に記載されたツロブテロール貼付剤。
【請求項８】
可塑剤の配合量が粘着剤層総質量の１０〜３５質量％であることを特徴とする請求項５〜７のいずれか１項に記載されたツロブテロール貼付剤。
【請求項９】
粘着剤層総質量の１〜１０質量％以上のツロブテロールが、粘着剤層に溶解状態で含有されていることを特徴とする請求項１〜８のいずれか１項に記載されたツロブテロール貼付剤。
【請求項１０】
粘着剤層が非水性粘着剤である請求項１〜９のいずれか１項に記載されたツロブテロール貼付剤。
【請求項１１】
アセトアセトキシアルキル（メタ）アクリレートの含量が、該共重合体総質量１００としたときに、５〜５０質量％であることを特徴とする請求項１〜１０のいずれか１項に記載されたツロブテロール貼付剤。
【請求項１２】
アセトアセトキシアルキル（メタ）アクリレートの含量が、該共重合体総質量１００としたときに、１０〜４５質量％であることを特徴とする請求項１１に記載されたツロブテロール貼付剤。
【請求項１３】
（ａ）支持体、（ｂ）粘着剤層、および（ｃ）剥離ライナー、が順次積層された貼付剤であって、（ｂ）の該粘着剤層には、経皮吸収性薬剤としてツロブテロールを含有し、該粘着剤が、アセトアセトキシアルキル（メタ）アクリレートと、アセトアセトキシアルキル（メタ）アクリレートと共重合可能な１種または２種以上のビニルモノマーとの共重合体であるアクリル系感圧性粘着剤であって、
該ビニルモノマーが、ジアセトンアクリルアミド、及び／又はテトラエチレングリコールジメタクリレートを含む
ことを特徴とするツロブテロール貼付剤。
【発明の詳細な説明】
【技術分野】
【０００１】
本発明は気管支拡張作用を有するツロブテロールを有効成分とし、粘着剤層にアセトキシアルキル（メタ）アクリレートを構成モノマーの一つとして含む共重合体からなるアクリル系感圧性粘着剤を用いたツロブテロール貼付剤に関するものである。
【背景技術】
【０００２】
合成ゴム系粘着剤を主体とする粘着剤層中に、交感神経のβ２受容体の選択的刺激薬であるツロブテロールを含む貼付剤は知られている（例えば、特許文献１を参照）。また、アクリル系感圧性粘着剤を主体とする粘着剤層中に、ツロブテロールを含む貼付剤は知られている（例えば、特許文献２を参照）。
ツロブテロールを合成ゴム系粘着剤に含む貼付剤においては、粘着剤層中にツロブテロールの結晶が分散されているため、粘着剤層からのツロブテロールの放出の持続性はあるが、放出の立ち上がりがよくなく、放出量が十分でないという問題点が存在する。また、アクリル系感圧性粘着剤を用いた貼付剤は放出の立ち上がりは改善されるが、持続性がない等の問題点があった。
すなわち、従来のツロブテロール貼付剤に用いられている粘着剤は、薬物および添加剤との相溶性が悪く、飽和濃度以上の薬物を配合せざるを得ず、粘着剤層中に薬物の結晶の析出が認められ、これが放出性と皮膚接着性の不十分な原因の一つと考えられている。
アセトアセトキシアルキル（メタ）アクリレートと他のビニルモノマーとを共重合して得られる共重合体を、ポリアミン化合物やイソシアネート化合物などの架橋剤で架橋させた感圧性粘着剤は知られている（例えば、特許文献３、特許文献４を参照）。しかしながら、アセトアセトキシアルキル（メタ）アクリレートを構成モノマーの一つとして含む共重合体からなるアクリル系感圧性粘着剤層中に、経皮吸収性薬物を入れて貼付剤とする文献は見出せない。
【特許文献１】ＷＯ９７／１４４１１
【特許文献２】特開平１１−２２８３９５号公報
【特許文献３】特開平６−１０８０３３号公報
【特許文献４】特開平７−２３８２０３号公報
【発明の開示】
【発明が解決しようとする課題】
【０００３】
本発明は、粘着剤層からのツロブテロールの放出性と皮膚透過性に優れ、かつ皮膚刺激性の少ない安全性に優れたツロブテロール貼付剤を供給することである。
【課題を解決するための手段】
【０００４】
上記の問題点を解決すべく鋭意研究を重ねた結果、本発明者らはアセトアセトキシアルキル（メタ）アクリレートと、アセトアセトキシアルキル（メタ）アクリレートと共重合可能な１種または２種以上の他のビニルモノマーとの共重合体からなるアクリル系感圧性粘着剤が、ツロブテロールおよび親油性油状物の可塑剤との相溶性に極めて優れていることを見出した。その結果、該アクリル系感圧性粘着剤中にツロブテロールおよび場合によってはさらに親油性油状物の可塑剤を配合することによって、ツロブテロールの粘着剤層からの優れた放出性と皮膚透過性を有し、皮膚刺激性が少なく安全性に優れたツロブテロール貼付剤が得られることを確認して本発明を完成させた。
【発明の効果】
【０００５】
アセトアセトキシアルキル（メタ）アクリレートと、他のビニルモノマーの１種または２種以上のモノマーと共重合して得られる共重合体からなるアクリル系感圧性粘着剤に経皮吸収性薬物としてツロブテロール、および必要に応じて親油性油状物からなる可塑剤を配合した本発明のツロブテロール貼付剤は、凝集力、貼着力、自着性の粘着特性に優れ、貼付剤からのツロブテロールの放出性、皮膚透過性にも優れている。そして、本発明のツロブテロール貼付剤のそれらの効果は、既知のアクリル系感圧性粘着剤あるいは合成ゴム系粘着剤からなる粘着剤層中にツロブテロールを配合した貼付剤より優れている。
また、本発明のツロブテロール貼付剤の安全性を、ウサギを用いて皮膚一次刺激性試験を用いて評価し、合成ゴム系粘着剤にツロブテロールを配合したツロブテロール貼付剤よりも皮膚刺激性が少なく安全性の面でも優れている。【０００６】
ゴム系貼付剤の場合には、自着力が強くなりすぎる傾向があるため、自着力を調製するために低分子量のポリマー等を添加する必要があったが、本発明の貼付剤の場合にはそのような必要がない点で優れている。また、従来使われているアクリル系の貼付剤の場合には、十分な貼着力を得るために架橋剤が必要とされるが、架橋剤として使用されるポリアミン系化合物、イソシアネート系化合物は毒性があったり、配合する薬剤に影響を及ぼすことがある。これに対し、本発明の貼付剤の場合には架橋剤の添加を必要としない点で優れている。【０００７】
本発明に用いられる、アセトアセチル基を有する（メタ）アクリル系モノマーと、アセトアセチル基を有さない他のビニルモノマーとを非水性溶媒中で共重合させて得られる非水性粘着剤は、ツロブテロールおよび可塑剤とともに混錬され、この際ツロブテロールは残留する非水性溶媒および可塑剤に溶解され完全に均一に混合される。この混合物を支持体または剥離フィルムに塗布して加熱乾燥すると、溶媒が蒸発するとともに、アセトアセチル基が自己架橋して網目構造を形成し、この網目構造中にツロブテロールおよび可塑剤が粘着剤に溶解状態で含有される。アセトアセチル基による自己架橋によって形成される網目構造には多量の油状物質を含ませることができる。その結果、粘着剤層中に含有させる油状物質の量を広い範囲で配合することができる。【０００８】
原料のアセトアセチル基を有する（メタ）アクリル系モノマーの量を増減させることにより、粘着剤の自己架橋度を変化させて粘着力、凝集力を調整することができる。また、粘着剤層中に含ませる可塑剤、経皮吸収促進剤、薬剤の溶解剤などの親油性油状物質の配合量を調整することによって、適度な粘着力、凝集力を持たせることもできる。
【発明を実施するための最良の形態】
【０００９】
本発明の貼付剤は、（ａ）支持体、（ｂ）経皮吸収性薬物のツロブテロールおよび必要に応じ親油性油状物の可塑剤を含むアクリル系感圧性粘着剤層、および（ｃ）剥離ライナー、が順次積層されたものであって、該アクリル系感圧性粘着剤が、アセトアセトキシアルキル（メタ）アクリレートと、他のビニルモノマーの１種または２種以上が共重合して得られる共重合体からなるアクリル系感圧性粘着剤である貼付剤である。【００１０】
本発明の貼付剤に用いる支持体の厚さは通常５〜４００μｍ、好ましくは５〜２５０μｍであり、伸縮性のある支持体がより好ましいが、非伸縮性のものであっても柔軟性があればよく、薬物非透過性の素材であれば用いることができ、単層構造の支持体であっても、また複数の素材が積層された構造の支持体であってもよい。単層構造の支持体の場合には、ポリエチレン、ポリエステル、ポリプロピレン、ポリ塩化ビニル、ポリカーボネートおよびポリウレタンなどのプラスチックフィルム、あるいは金属製のフィルム類が好適に用いられ、フィルムの表面はシリコン処理を施すことも可能である。また、支持体は、無色透明であっても、白色あるいは肌色などに着色したものであってもよく、白色あるいは肌色などに着色したものは、支持体の表面を色素でコーティングしたものであっても、また支持体中に色素または顔料などを均一に練り込んだものであってもよい。【００１１】
積層構造の支持体を用いる場合は、少なくとも１層が薬物非透過性のフィルムを用いればよく、さきの単層構造の支持体フィルムに、ポリエチレン、ポリエステル、ポリウレタン、またはポリプロピレンなどの不織布、織布、編布、紙、および金属フィルムなどから選ばれる１種または２種以上の素材を積層することによって得られる積層フィルムを用いることができる。【００１２】
本発明の貼付剤に用いられる剥離ライナーは、粘着剤層を保護する役割のものであって、貼付剤を皮膚に貼り付ける前に剥離ライナーを貼付剤から剥して所用部位に貼付剤を貼付する。剥離ライナーの厚さは、通常１５〜２００μｍで、好ましくは４０〜１００μｍである。剥離ライナーとしては、粘着剤層から容易に剥すことのできる素材であり、薬剤非透過性の素材であれば使うことができる。例えば、ポリエチレン、ポリ塩化ビニル、ポリエステル、ポリプロピレン等のプラスチックフィルム、紙、金属フィルム、布などの素材から選ばれる単層のフィルム、または２種以上の素材を積層したものが用いられる。これらのフィルムの表面を、シリコン処理したフィルムを用いることもできる。【００１３】
本発明の経皮吸収性薬物のツロブテロールは粘着剤層中に溶解した状態で配合され、配合量は粘着剤と可塑剤、その他の添加剤の合計に対する飽和溶解度未満であれば配合することができるが、粘着剤の種類と添加剤の種類によって差はあるが、好ましい配合量としては、粘着剤層総質量の１〜１０質量％である。【００１４】
粘着剤層に配合する可塑剤としては、親油性油状物が好ましく、例えば、炭素数６〜１８の脂肪酸エステル類、炭素数６〜１０の二塩基酸エステル類、炭素数１０〜１８の高級アルコール、あるいはヒマシ油などがあげられる。
炭素数６〜１８の脂肪酸エステルとしては、例えば、ラウリン酸ヘキシル、ミリスチン酸イソプロピル、パルミチン酸イソプロピルなどの高級脂肪酸エステル、または中鎖脂肪酸トリグリセリドなどのグリセリン脂肪酸エステル類をあげることができる。【００１５】
炭素数６〜１０の二塩基酸のエステルとしては、例えばアジピン酸ジイソプロピル、アジピン酸ジオクチル、アジピン酸ジエチル、セバシン酸ジイソプロピル、セバシン酸ジエチルなどが挙げられる。
炭素数１０〜１８の高級アルコールとしては、例えばヘキシルデカノール、ミリスチルアルコール、ラウリルアルコール、オレイルアルコール、オクチルドデカノールなどをあげることができる。【００１６】
該可塑剤は、上記の親油性油状物から１種または２種以上を適宜選択して単独で、または混合して配合することが可能であり、なかでもミリスチン酸イソプロピルが最も好適に用いられる。これらの可塑剤は、粘着剤の可塑化作用を有すると共に、ツロブテロールの溶解剤としての役割に加え、ツロブテロールの経皮吸収促進効果もあるので非常に好適である。これらの可塑剤は室温（１〜３０℃）において液体である。また、該可塑剤の配合量は、粘着剤層の総質量の約４０質量％以下であればよく、さらに好適には粘着剤層の総質量の約３５質量％以下であり、４５質量％を超えて配合すると粘着剤層に油状物が保持できなくなり、油状物が粘着剤層から分離することがあるので好ましくない。【００１７】
本発明の貼付剤の粘着剤層に用いる感圧性粘着剤としては、アセトアセトキシアルキル（メタ）アクリレートと、アセトアセトキシアルキル（メタ）アクリレートと共重合可能な１種又は２種以上のビニルモノマーとを共重合させた共重合体からなるアクリル系感圧性粘着剤が好適に用いることができる。【００１８】
アセトアセトキシアルキル（メタ）アクリレートとしては、アルキレングリコール類の一つの水酸基がアセトアセチル基でアシル化され、他の一つの水酸基がアクリル酸またはメタクリル酸でアシル化されたものであり、例えば、２−アセトアセトキシエチルメタクリレート、２−アセトアセトキシエチルアクリレートから選ばれるアセトアセトキシアルキル（メタ）アクリレート類を用いることができるが、２−アセトアセトキシエチルメタクリレートが最も好ましい。また、アセトアセトキシアルキル（メタ）アクリレートの含量としては共重合体総質量を１００としたときに約５〜約５０質量％であることが好ましく、約１０〜約４５質量％であることがさらに好ましい。【００１９】
アセトアセトキシアルキル（メタ）アクリレートと共重合するビニルモノマーとしては、アセトアセトキシアルキル（メタ）アクリレートと共重合することが可能な二重結合を分子内に有する化合物であれば用いることができ、例えばアルキル基の炭素数が１〜１２である（メタ）アクリル酸アルキルエステル類、分子内にヒドロキシル基、アミド基、アルコキシルアルキル基などの官能基を有する官能性モノマー類、およびポリアルキレングリコールジ（メタ）アクリレートのようなグリコール（メタ）アクリレート類からなる群から選ばれる１種または２種のビニルモノマーを用いることができる。【００２０】
アルキル基の炭素数が１〜１２の（メタ）アクリル酸アルキルエステルとしては、具体的には、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸オクチル、（メタ）アクリル酸ドデシルなどが挙げられる。また、分子内に官能基を有する官能性モノマー類としては、具体的には、（メタ）アクリル酸２−メトキシエチル、ジアセトンアクリルアミド、（メタ）アクリル酸２−ヒドロキシエチル等をあげることができる。また、グリコール（メタ）アクリレート類としては、具体的には、ジエチレングリコールジ（メタ）アクリレート、トリエチレングリコールジ（メタ）アクリレート、トリエチレングリコールジ（メタ）アクリレート、テトラエチレングリコールジ（メタ）アクリレートなどが挙げられる。【００２１】
アセトアセトキシアルキル（メタ）アクリレートと、他のビニルモノマーとの共重合は、過酸化化合物またはアゾ系化合物のような重合開始剤を用いるアクリル系感圧性粘着剤の製造法と同様にして製造することができる。本発明に用いられるアクリル系感圧性粘着剤は、該共重合体を有機溶媒に溶解した非水性粘着剤、または共重合体を皮膚刺激性の少ない界面活性剤と共に水性溶媒中に分散した水性エマルジョン型粘着剤のいずれのものも用いることができる。【００２２】
水性エマルジョン型粘着剤に配合する皮膚刺激の少ない界面活性剤としては、例えば、少なくとも１種のラウリル硫酸ナトリウム、ドデシルベンゼンスルホン酸ナトリウムなどのようなアニオン性界面活性剤、カチオン性、ポリオキシエチレンラウリルエーテル、ポリオキシエチレンオレイルエーテルなどのような非イオン性界面活性剤、またはサーファクチンなどのようなペプチド系界面活性剤から選ばれる１種または２種以上の界面活性剤を単独で、または混合して用いることができる。【００２３】
上記感圧性粘着剤に使用できる非水性粘着剤に用いられる溶媒は、貼付剤を製造する際の加熱乾燥する工程において揮散する有機溶媒であれば使用することができる。その有機溶媒としては、例えばトルエン、キシレン、ベンゼン、シクロヘキサン、ｎ−ヘキサンなどの炭化水素類、酢酸エチル、酢酸プロピル、酢酸ブチル、プロピオン酸エチルなどの低級脂肪酸エステル類、アセトン、メチルエチルケトン、シクロヘキサノン等のケトン類、イソプロピルエーテル、ジブチルエーテル、テトラヒドロフラン、ジオキサンなどのエーテル類をあげることができる。また、水性エマルジョン型粘着剤には、水に溶解する溶媒であれば用いることができる。【００２４】
本発明の貼付剤の粘着剤層には感圧性粘着剤、経皮吸収性薬物のツロブテロール、および可塑剤のほかに所望により、ツロブテロールの溶解剤、吸収促進剤、エステルガムなどの粘着性付与剤、香料、着色剤などを添加剤として加えることも可能である。ツロブテロールの溶解剤としては、ツロブテロールを溶解する溶媒であって、皮膚刺激性のない溶媒であれば使用することができる。例えば、エタノール、プロパノール、イソプロパノールなどの低級アルコール類、ヘキサノール、オクタノールなどの中鎖アルコール、グリセリン、エチレングリコール、ジエチレングリコールなどの多価アルコール類、高級脂肪酸エステル類、ポリビニルアルコール、Ｎ−メチルピロリドン、クロタミトンなどが用いられ、これらの溶媒を単独で、または２種以上を混合して溶解剤として用いることができる。
ツロブテロールの経皮吸収促進剤としては、例えば、ミリスチン酸イソプロピル、パルミチン酸イソプロピル、アジピン酸ジエチルなどの脂肪酸エステル類、カプリル酸モノグリセリド、カプリル酸トリグリセリド、ソルビタン脂肪酸エステルなどの脂肪酸多価アルコールエステル類、ｌ−メントール、ハッカ油、リモネンなどのテルペン類などが挙げられる。
その他の添加剤としては、例えば、無水ケイ酸、軽質無水ケイ酸などのケイ素化合物、エチルセルロース、メチルセルロース、カルボキシメチルセルロースナトリウム、ヒドロキシプロピルセルロース、ヒドロキシプロピルメチルセルロースなどのセルロース誘導体，ポリビニルアルコールなどの水溶性高分子、ジブチルヒドロキシトルエンなどの抗酸化剤、カオリン、酸化チタンなどが挙げられる。【００２５】
本発明のツロブテロール貼付剤の製造法は、感圧性粘着剤、ツロブテロールおよび所望により可塑剤および添加剤を混合しツロブテロールを溶解させた溶液を、剥離ライナーの表面に乾燥後の粘着剤層の厚みが１５〜８０μｍとなるように、均一に塗布した後、加熱乾燥した後、支持体を粘着剤の表面に貼り付けた後に、所望の大きさに切断して、本発明のツロブテロール貼付剤を製造することができる。また、最初に支持体上に粘着剤を塗布乾燥して粘着剤層を形成した後に、剥離ライナーを貼り付け、所望の大きさに切断して本発明のツロブテロール貼付剤を製造することも可能である。
【実施例】
【００２６】
以下に実施例および試験例に基づいて、本発明の医療用経皮吸収テープ製剤用の非水性アクリル系感圧性粘着剤および医療用経皮吸収テープ製剤について、さらに具体的に説明するが、これらは本発明を限定するものではない。【００２７】
粘着剤製造例
非水性アクリル系感圧性粘着剤の製造
２−エチルヘキシルアクリレート１５８ｇ、２−アセトアセトキシエチルメタクリレート３５.１ｇ、メチルメタクリレート７６.２ｇ、ジアセトンアクリルアミド８０.３ｇ、およびテトラエチレングリコールジメタクリレート１.０ｇを均一に溶解しモノマー液を調製した。このモノマー液１００ｇをジムロー冷却器、温度計、窒素ガス吹き込み管および攪拌翼を備えた２リットルの４つ口フラスコに仕込み、溶剤として酢酸エチル３５０ｇを加えた。１００ml／分の流量で窒素ガスを吹き込みながら７５℃まで昇温し、７５℃で３０分間維持した後、開始剤として過酸化ベンゾイル０.３５ｇを酢酸エチル５ｇに溶解して添加し、外温を８５℃に設定した。溶剤の還流を確認した後、残りのモノマー液を３時間で連続して投入した。モノマー液を連続投入開始から、１時間後から酢酸エチル５００ｇを３時間で連続に投入した。酢酸エチル投入後１２時間撹拌を続けた後、過酸化ベンゾイル０.５ｇを追加触媒として投入し、１２時間熱処理しその後に冷却して非水性アクリル系感圧性粘着剤の溶液を製造した。【００２８】
〔実施例１〕
ねじ口ビンに粘着剤製造例で製した非水性アクリル系感圧性粘着剤３５.６９ｇを量りとり、さらにミリスチン酸イソプロピル３.０ｇ、およびツロブテロール１.５ｇをそれぞれ量りとり、１時間攪拌する。乾燥した後の被膜質量が２０mg／１０cm2となるように、コーティング試験機（ＬＴＥ−Ｓ、Ｗｅｎｅｒ  Ｍａｔｈｉｓ社）を用いて、ポリエステルフィルム上に塗膏、乾燥した後、一表面をシリコーン処理が施されたポリエステル製剥離ライナーのシリコーン処理面が粘着剤と接するように被覆して、粘着剤層中にツロブテロール１０質量％およびミリスチン酸イソプロピル２０質量％を含む実施例１のツロブテロール貼付剤を得る。【００２９】
〔実施例２〕
ツロブテロール１.５ｇ、粘着剤製造例で製した非水性アクリル系感圧性粘着剤３８.６９ｇを用い、ミリスチン酸イソプロピルを用いないことを除いては実施例１と同様に行い、粘着剤層中にツロブテロール１０質量％を含む実施例２のツロブテロール貼付剤を得る。【００３０】
〔実施例３〕
粘着剤製造例で製した非水性アクリル系感圧性粘着剤４０.０ｇ、ツロブテロール０.５ｇ、ミリスチン酸イソプロピル３.０ｇを用い、実施例１と同様な方法で、被膜質量が６７mg／１０cm2となるように行い、粘着剤層中にツロブテロール３質量％およびミリスチン酸イソプロピル２０質量％を含む実施例３のツロブテロール貼付剤を得る。【００３１】
〔実施例４〕
粘着剤製造例で製した非水性アクリル系感圧性粘着剤４１.５ｇ、ツロブテロール０.５ｇ、ミリスチン酸イソプロピル１.５ｇを用いて、実施例３と同様に行い、粘着剤層中にツロブテロール３質量％およびミリスチン酸イソプロピル１０質量％を含む実施例４のツロブテロール貼付剤を得る。【００３２】
〔実施例５〕
粘着剤製造例で製した非水性アクリル系感圧性粘着剤３７.７５ｇ、ツロブテロール０.５ｇ、ミリスチン酸イソプロピル５.２５ｇを用いて、実施例３と同様に行い、粘着剤層中にツロブテロール３質量％およびミリスチン酸イソプロピル３５質量％を含む実施例５のツロブテロール貼付剤を得る。【００３３】
〔実施例６〕
粘着剤製造例で製した非水性アクリル系感圧性粘着剤４０.０ｇ、ツロブテロール０.５ｇ、セバシン酸ジエチル３.０ｇを用いて、実施例３と同様に行い、粘着剤層中にツロブテロール３質量％およびセバシン酸ジエチル２０質量％を含む実施例６のツロブテロール貼付剤を得る。【００３４】
〔実施例７〕
粘着剤製造例で製した非水性アクリル系感圧性粘着剤３８.５ｇ、ツロブテロール０.５ｇ、セバシン酸ジエチル４.５ｇを用いて、実施例３と同様に行い、粘着剤層中にツロブテロール３質量％およびセバシン酸ジエチル３０質量％を含む実施例７のツロブテロール貼付剤を得る。【００３５】
〔実施例８〕
粘着剤製造例で製した非水性アクリル系感圧性粘着剤４０.０ｇ、ツロブテロール０.５ｇ、パルミチン酸イソプロピル３.０ｇを用いて、実施例３と同様に行い、粘着剤層中にツロブテロール３質量％およびパルミチン酸イソプロピル２０質量％を含む実施例８のツロブテロール貼付剤を得る。【００３６】
〔実施例９〕
粘着剤製造例で製した非水性アクリル系感圧性粘着剤４０.０ｇ、ツロブテロール０.５ｇ、中鎖脂肪酸トリグリセリド３.０ｇを用いて、実施例３と同様に行い、粘着剤層中にツロブテロール３質量％および中鎖脂肪酸トリグリセリド２０質量％を含む実施例９のツロブテロール貼付剤を得る。【００３７】
〔実施例１０〕
粘着剤製造例で製した非水性アクリル系感圧性粘着剤４０.０ｇ、ツロブテロール０.５ｇ、ヒマシ油３.０ｇを用いて、実施例３と同様に行い、粘着剤層中にツロブテロール３質量％およびヒマシ油２０質量％を含む実施例１０のツロブテロール貼付剤を得る。【００３８】
〔実施例１１〕
粘着剤製造例で製した非水性アクリル系感圧性粘着剤４０.０ｇ、ツロブテロール０.５ｇ、ヘキシルデカノール３.０ｇを用いて、実施例３と同様に行い、粘着剤層中にツロブテロール３質量％およびヘキシルデカノール２０質量％を含む実施例１１のツロブテロール貼付剤を得る。【００３９】
〔比較例１〕
粘着剤として市販の非水性アクリル系感圧性粘着剤（ニッセツＰＥ３００、日本カーバイト社製、粘着剤の組成  ２−エチルヘキシルアクリレート、２−ヒドロキシエチルアクリレート、酢酸ビニル（１７：２：１））を用いた他は実施例１と同じ方法で行い、粘着剤層中にツロブテロール１０質量％およびミリスチン酸イソプロピル２０質量％を含む比較例１のツロブテロール貼付剤を得た。【００４０】
〔比較例２〕
粘着剤として市販の非水性アクリル系感圧性粘着剤（ニッセツＰＥ３００、日本カーバイト社製）を用いた他は実施例２と同じ方法で行い、粘着剤層中にツロブテロール１０質量％を含む比較例２のツロブテロール貼付剤を得た。【００４１】
〔比較例３〕
合成ゴム系の感圧性粘着剤を用いた市販のツロブテロール貼付剤Ｈテープを比較例３のツロブテロール貼付剤とした。【００４２】
〔比較例４〕
２−エチルヘキシルアクリレート９０ｇ、ｎ−ブチルアクリレート９０ｇ、ジアセトンアクリルアミド８０.５ｇ、メチルメタクリレート８７.５ｇ、およびジエチレングリコールジメタクリレート０.３ｇのモノマー組成で、粘着剤製造例と同様な方法で重合合成を行いアクリル系感圧性粘着剤を製造した。この粘着剤を用い実施例１と同様に粘着剤層中にツロブテロール１０質量％を含む比較例４のツロブテロール貼付剤を得た。【００４３】
〔試験例１〕
貼付剤のツロブテロール放出性試験および皮膚透過性試験
実施例１〜３のツロブテロール貼付剤および比較例１〜３のツロブテロール貼付剤を用いて下記に示す試験方法を用いて、ツロブテロール貼付剤の放出性と皮膚透過性の評価を実施した。【００４４】
１）放出性試験の試験方法
試験貼付剤をユカタンマイクロピッグ摘出皮膚に貼り、３２℃、６０％の湿度の条件下で静置した。２４時間後試験貼付剤を剥がし、製剤中の薬物残存量をＨＰＬＣを用いて測定した。薬物残存量より、下記の式を用いて貼付剤からの薬物放出率（％）を算出した。
[(適用前薬物含量−薬物残存量)／適用前薬物濃度]×100＝薬物放出率（％）【００４５】
２）皮膚透過性試験方法
実施例１〜２、および比較例１〜２のツロブテロール貼付剤を用いてへアレスマウス摘出皮膚を用い、また実施例３および比較例３のツロブテロール貼付剤を用いてＷｉｓｔａｒラット摘出皮膚を用いて皮膚透過性の試験を行なった。【００４６】
２−１）へアレスマウス摘出皮膚透過性試験方法
縦型拡散セルのへアレスマウス摘出皮膚の真皮側（レシーバー側）に０.０５mol／L ＭｃＩｌｖａｉｎｅ緩衝液（ｐＨ７.４）を入れ、角質層側（ドナー側）にツロブテロール貼付剤を適用した。各時点でレシーバー液をサンプリングした後、０.０５mol／L ＭｃＩｌｖａｉｎｅ緩衝液を同量加えた。サンプリング溶液中の薬物濃度をＨＰＬＣを用いて測定し、ｆｌｕｘ値（薬物の定常状態での皮膚透過速度の値）とｌａｇ ｔｉｍｅ（定常状態の皮膚透過速度が得られるまでの時間）および２４時間の累積透過量を算出する。
実施例１、２および比較例１、２のツロブテロール貼付剤を用いて上記の試験を行ない下表（表１）の成績を得た。すなわち本発明の２−アセトアセトキシエチルメタクリレートモノマーを含むアクリル系感圧性粘着剤にツロブテロールと可塑剤を配合した粘着剤層を有するツロブテロール貼付剤である実施例１の製剤は、２−アセトアセトキシエチルメタクリレートモノマーを含まない市販のアクリル系感圧性粘着剤にツロブテロールと可塑剤を配合した粘着剤層を有するツロブテロール貼付剤の比較例１よりも、放出率、ｆｌｕｘ値、累積透過量、およびＬａｇ ｔｉｍｅの点で優れている。また、可塑剤を含まない組成の本発明の実施例２のツロブテロール貼付剤の放出率、ｆｌｕｘ値、累積透過量、およびＬａｇ ｔｉｍｅは、可塑剤を含まない組成の比較例２の放出率、ｆｌｕｘ値、累積透過量、およびＬａｇ ｔｉｍｅよりそれぞれ優れていた。【００４７】
【表１】
0004881006.tif 000002
【００４８】
２−２）Ｗｉｓｔａｒラット摘出皮膚透過性試験方法
へアレスマウス摘出皮膚の変わりにＷｉｓｔａｒラット摘出皮膚を用いて、２−１の試験方法と同様に行い、ｆｌｕｘ値を求めた。
本発明の２−アセトアセトキシエチルメタクリレートモノマーを含むアクリル系感圧性粘着剤にツロブテロールを配合した実施例３のツロブテロール貼付剤と、合成ゴム粘着剤にツロブテロールを含む比較例３のツロブテロール貼付剤を用いて、上記の試験を行ない、表２の成績を得た。【００４９】
【表２】
0004881006.tif 000003
【００５０】
上記の結果から本発明の実施例３の２−アセトアセトキシエチルメタクリレートモノマーを含むアクリル系感圧性粘着剤にツロブテロールを配合した貼付剤のラット皮膚透過性は、合成ゴム系粘着剤にツロブテロールを配合した比較例３のツロブテロール貼付剤の皮膚透過性より優れていた。【００５１】
〔試験例２〕
皮膚刺激性試験
ウサギを用いて、本発明の実施例３のツロブテロール貼付剤と比較例３のツロブテロール貼付剤について一次皮膚刺激性試験を用いて安全性の評価を実施した。【００５２】
１）一次皮膚刺激性試験方法（ウサギ）
前日までにウサギの背部被毛を電気バリカンを用いて刈毛し、試験に用いた。ウサギの背部に製剤を適用し、不浸透油紙をのせ、その上を不織布粘着性包帯（メッシュポア、ニチバン）で貼付固定し、適用部全体をガーゼで覆い、粘着性布伸縮包帯（エラストポア、ニチバン）で被覆した。２４時間後に被験製剤を除去し、適用部位を微温湯を湿らせた脱脂綿で軽く拭き取り、３０分間放置した後、適用部を観察した。更に製剤適用後４８、７２時間にも同様に適用部を観察し、下記のＤｒａｉｚｅらの評価基準に基づいて採点し、適用後２４及び７２時間の評点から一次刺激指数（Ｐ.Ｉ.Ｉ.）を算出した。【００５３】
Ｄｒａｉｚｅらの評価基準
Ａ：紅斑及び痂皮形成
紅斑なし：０、ごく軽度の紅斑：１、明らかな紅斑：２、中等度から強度の紅斑：３、強度の紅斑から軽度の痂皮形成：４
Ｂ：浮腫形成
浮腫なし：０、ごく軽度の浮腫：１、軽度の浮腫：２、中等度の浮腫(約１mm隆起)：３、強度の浮腫：４【００５４】
２）試験評価
本発明の実施例３のツロブテロール貼付剤と、比較例３のツロブテロール貼付剤を用いて上記の試験例２の方法で、ウサギ一次皮膚刺激性試験を行なった結果、表３の皮膚一次刺激指数を求めた。その結果、本発明の実施例３のツロブテロール貼付剤は、比較例３のツロブテロール貼付剤より低い皮膚刺激性であった。【００５５】
【表３】
0004881006.tif 000004
【００５６】
〔試験例３〕
粘着特性試験
本発明の実施例１〜１１のツロブテロール貼付剤と、比較例１〜４のツロブテロール貼付剤を用いて粘着特性を凝集力、貼着力、自着性の三つの観点から下記の（官能）試験法で評価した。【００５７】
１）粘着特性試験方法
１−１）凝集力
製剤のライナーを剥がし、粘着剤面を指で触り、下記の評価基準に基づいて評価する。
評価基準
○：（優）天然ゴムラテックスを使用した市販のインドメタシン含有テープ剤Ｓ、市販のフェルビナクル含有テープ剤Ｆと同程度の凝集力；  
△：（良）スチレン−イソプレン−スチレン共重合体を使用した市販のケトプロフェン含有テープ剤Ｍ、市販のフルルビプロフェン含有テープ剤Ｙと同程度の凝集力；
×：（不良）市販品以下の凝集力；
−：凝集力が著しく低いため（半固形の状態）評価不能。【００５８】
１−２）貼着力
製剤のライナーを剥がし、粘着剤面を指で触り、下記の評価基準に基づいて評価する。
評価基準
○：（優）スチレン−イソプレン−スチレン共重合体を使用した市販のケトプロフェン含有テープ剤Ｍ、市販のフルルビプロフェン含有テープ剤Ｙと同程度の貼着力；  
△：（良）天然ゴムラテックスを使用したインドメタシン含有テープ剤Ｓ、市販のフェルビナクル含有テープ剤Ｆと同程度の貼着力；
×：（不良）市販品以下の貼着力；
−：貼着力が著しく低いため（半固形の状態）評価不能。【００５９】
１−３）自着性
製剤の粘着剤面同士が貼りついた時の剥がしやすさを下記の評価基準に基づいて評価する。
評価基準
○：（優）抵抗なく剥がせる；    
△：（良）やや抵抗はあるが、剥がせる：  
×：（不良）かなり抵抗があり、剥がすのに困難。【００６０】
２）評価結果
本発明の実施例１〜１１のツロブテロール貼付剤と、比較例１〜４のツロブテロール貼付剤を用いて、上記の粘着特性試験を実施した。その結果を表４に示した。【００６１】
【表４】
0004881006.tif 000005
【００６２】
モノマー成分として２−アセトアセトキシエチルメタクリレートを含む共重合体からなるアクリル系感圧性粘着剤中にツロブテロールを配合した実施例１〜１１の本発明のツロブテロール貼付剤は、凝集力、貼着力、自着性の三点で、モノマー成分として２−アセトアセトキシエチルメタクリレートを含まない共重合体からなるアクリル系感圧性粘着剤中にツロブテロールを配合した比較例１、２および４のツロブテロール貼付剤より優れている。また、本発明の実施例１〜１１のツロブテロール貼付剤は、合成ゴム系粘着剤中にツロブテロールを配合した比較例３のツロブテロール貼付剤と凝集力では同等であるが、貼着力、自着性の点で優れている。
【産業上の利用可能性】
【００６３】
アセトアセトキシアルキル（メタ）アクリレートのアクリルモノマーと、他のビニルモノマーの１種または２種以上のモノマーと共重合して得られる共重合体を用いることによって、威圧性粘着剤として、粘着力、凝集力、自着性に優れ、粘着剤層からのツロブテロールの放出性と皮膚透過性に優れ、かつ、皮膚刺激性が少ない安全性の高いツロブテロール貼付剤が供給される。